(57)【特許請求の範囲】
【請求項１】
放電プラズマ焼結用の型の作製方法であって、純度９９．９％以上、粉末の平均粒径が３００ｎｍ以下、最大粒子サイズ２μｍ以下であるＴｉＢ２粉末（以下、「二硼化チタン粉末」ともいう。）を、放電プラズマ焼結法（以下、「ＳＰＳ法」ともいう。）を用いて、焼結温度１，７００℃以上２，０００℃以下、焼結圧力２０ＭＰａ以上８０ＭＰａ以下である焼結条件下での該焼結時にＴｉＢ２粒子間の反応を促進するための助剤を添加しないで、焼結した助剤無添加のＴｉＢ２成形体からなる型を作製することを特徴とする放電プラズマ焼結用型の作製方法。
【請求項２】
上記焼結雰囲気は、真空雰囲気であることを特徴とする請求項１記載の放電プラズマ焼結用型の作製方法。
【請求項３】
上記焼結雰囲気は、不活性ガス雰囲気であることを特徴とする請求項１記載の放電プラズマ焼結用型の作製方法。
【発明の詳細な説明】
【技術分野】
【０００１】
本発明は、例えば放電プラズマ焼結法に用いられる放電プラズマ焼結用型の作製方法に関するものである。
【背景技術】
【０００２】
従来、この種の焼結用型にあっては、ダイ及び上下のパンチからなり、素材として、下記の表１に示すような諸物性を有するグラファイト（Ｇｒ）や助剤を添加して焼結法により作製したＴｉＢ２（二硼化チタン）からなる構造のものが知られている。
【０００３】
この表１において、グラファイトは１,９００℃以上の温度で変形が見られるが、ＴｉＢ２では見られない。この変形温度の比較を含め、焼結用型に要求される全ての電気的特性及び機械特性において、ＴｉＢ２はグラファイトより優れているといえる。電気的特性では、ＴｉＢ２の電気抵抗率はグラファイトより小さいことから、グラファイトより電気を通しやすく、さらに低電位、大電流で加熱することができ、機械的特性では、ＴｉＢ２はグラファイトより３倍以上硬い材料であることから傷等の損傷が発生しにくくなり、さらに、ＴｉＢ２の密度はグラファイトより２倍以上高いため、焼結用型の小型化が図れるということが理解される。
【０００４】
【表１】
0006337254.tif 000002
【先行技術文献】
【特許文献】
【０００５】
【特許文献１】特開２０００−２９７３０２
【発明の概要】
【発明が解決しようとする課題】
【０００６】
しかしながらこれら従来構造のうち、型素材としてグラファイトを用いた前者のグラファイト型の場合、焼結温度１,９００℃以上で加熱加圧して焼結すると型が変形し、型の変形により成形体の寸法精度が低下したり、他の焼結に再利用することができないことがあり、また、このグラファイト型にあっては、成形体への不純物、例えば、カーボンの拡散が生じ、成形体が半導体製品である場合にあっては、カーボンなどの不純物は僅かな量でも拡散し、製品の品質に大きく影響することがある。
【０００７】
又、型素材としてＴｉＢ２を用いた後者の助剤を添加して焼結法により作製したＴｉＢ２型の場合、常圧焼成法及びホットプレス法により作製され、これら作製方法にあっては、高い温度及び長い時間が必要となり、このため、ＴｉＢ２粒子が大きく成長し、機械的強度が低下すると共にコスト低減が難しく、助剤添加により焼結用型からの成形体の離型の悪化が生ずることがあるという不都合を有している。
【課題を解決するための手段】
【０００８】
本発明はこのような不都合を解決することを目的とするもので、本発明のうち、請求項１記載の方法の発明は、放電プラズマ焼結用の型の作製方法であって、純度９９．９％以上、粉末の平均粒径が３００ｎｍ以下、最大粒子サイズ２μｍ以下であるＴｉＢ２粉末（以下、「二硼化チタン粉末」ともいう。）を、放電プラズマ焼結法（以下、「ＳＰＳ法」ともいう。）を用いて、焼結温度１，７００℃以上２，０００℃以下、焼結圧力２０ＭＰａ以上８０ＭＰａ以下である焼結条件下での該焼結時にＴｉＢ２粒子間の反応を促進するための助剤を添加しないで、焼結した助剤無添加のＴｉＢ２成形体からなる型を作製することを特徴とする放電プラズマ焼結用型の作製方法にある。
【０００９】
又、請求項２記載の方法の発明は、上記焼結雰囲気は、真空雰囲気であることを特徴とするものである。
【００１０】
又、請求項３記載の方法の発明は、上記焼結雰囲気は、不活性ガス雰囲気であることを特徴とするものである。
【発明の効果】
【００１１】
本発明は上述の如く、請求項１記載の方法の発明にあっては、放電プラズマ焼結法により作製することにより短時間焼結が可能となり、放電プラズマ焼結用型のコスト低減を図ることができ、例えば、約２，０００℃程度の高温、約１００ＭＰａ程度の高圧の焼結条件での放電プラズマ焼結用型として使用したとしても、型の変形がきわめて少なく、型の変形による成形体の寸法精度の低下を防ぐことができ、他の焼結に再利用することもでき、かつ、助剤を添加しないので、ＴｉＢ２の本質的な高硬度特性を生かすことができ、助剤添加がもたらすＴｉＢ２粒子の成長を促進したり、あるいは、ＴｉＢ２粒子の界面状態を不均一にするという悪影響を避けることができ、焼結用型の機械的強度の低下を防ぐことができ、さらに、助剤添加がもたらす焼結型からの成形体の離型の悪化を防ぐこともでき、助剤による不純物拡散を回避することができ、ＴｉＢ２成形体からなる放電プラズマ焼結用型の品質を向上することができ、かつ、上記ＴｉＢ２粉末は、純度９９．９％以上、粉末の平均粒径が３００ｎｍ以下、最大粒子サイズ２μｍ以下としているから、成形体への不純物の影響を無視することができ、機械強度の低下を避けることができ、さらに、上記焼結条件は、焼結温度１，７００℃以上２，０００℃以下、焼結圧力２０ＭＰａ以上８０ＭＰａ以下としているから、焼結反応速度の低下を防いで生産コストの低減を図ることができ、高品質の放電プラズマ焼結用型を作製することができる。
【００１２】
又、請求項２記載の発明にあっては、上記焼結雰囲気は、真空雰囲気としているから、酸化反応を防ぐことができ、高品質の放電プラズマ焼結用型を作製することができ、又、請求項３記載の発明にあっては、上記焼結雰囲気は、不活性ガス雰囲気としているから、酸化反応を防ぐことができ、高品質の放電プラズマ焼結用型を作製することができる。
【図面の簡単な説明】
【００１３】
【図１】本発明の実施の形態例の放電プラズマ焼結用型の説明斜視図である。
【図２】本発明の実施の形態例の放電プラズマ焼結法の説明図である。
【図３】本発明の実施の形態例の放電プラズマ焼結法の拡大説明図である。
【図４】本発明の実施の形態例の放電プラズマ焼結用型のＸ線回折パターン図である。
【図５】本発明の実施の形態例の放電プラズマ焼結用型のＳＥＭによる組織写真である。
【図６】本発明の実施の形態例の放電プラズマ焼結用型の電気抵抗の温度依存性を示す図である。
【図７】本発明の実施の形態例の焼結中の型の変形量及び焼結温度の時間依存性を示す図である。
【図８】焼結中のグラファイト型の変形量及び焼結温度の時間依存性を示す図である。
【発明を実施するための形態】
【００１４】
図１乃至図７は本発明の実施の形態例を示し、Ｍは放電プラズマ焼結用型であって、図１の如く、ダイＭ１及び上下のパンチＭ２・Ｍ２から構成され、この場合、ダイＭ１及び上下のパンチＭ２・Ｍ２のいずれにあっても、ＴｉＢ２粉末Ｗ（以下、「二硼化チタン粉末」ともいう。）を、放電プラズマ焼結法（以下、「ＳＰＳ法」ともいう。）を用いて、焼結時にＴｉＢ２粒子間の反応を促進するための助剤を添加しないで、焼結した助剤無添加のＴｉＢ２成形体により作製されている。
【００１５】
この場合、放電プラズマ焼結用型Ｍの作製において、例えば、パンチＭ２・Ｍ２の作製にあっては、図２、図３の如く、グラファイトからなるダイＤ及びダイＤの穴Ｄ１に挿入された上下のグラファイトからなるパンチＰ・Ｐにより構成されるグラファイト製の焼結型Ｓを用意し、このダイＤの穴Ｄ１とパンチＰ・Ｐにより形成された空間に焼結材料としてのＴｉＢ２粉末Ｗを充填し、例えば、密閉構造のチャンバーＣ内に焼結型Ｓを配置し、上部電極ＰＵ、下部電極ＰＤ及び上部電極ＰＵを上下加圧動作させる加圧機構Ｋ、上部電極ＰＵ及び下部電極ＰＤ間にパルス電流を流すパルス電源ユニットＵ、制御ユニットＧ等を備えてなる通電加圧焼結機Ｔを用意し、通電加圧焼結機Ｔを用いて、上記グラファイトからなる焼結型Ｓ内に充填されたＴｉＢ２粉末ＷをパンチＰ・Ｐにより圧力を加えながらパルス電流を流して焼結材料としてのＴｉＢ２粉末Ｗ及び焼結型Ｓの自己発熱効果（ジュール発熱効果）により焼結する放電プラズマ焼結法により作製され、かつ、この焼結時にＴｉＢ２粒子間の反応を促進するための助剤を添加しないで、焼結して焼結用型Ｍを作製するように構成している。尚、ダイＭ１の作製にあっては、例えば、図２、図３のダイＤの穴Ｄ１に図示省略の中子を装入して上記同様に焼結してリング状に作製したり、又は、円柱状に焼結後にダイＭ１に穴を追加加工により形成して作製することもある。この焼結用型Ｍの形状や構造は上記実施の形態例に限られるものではない。
【００１６】
ここにおいて、上記助剤を添加しないでとは、上記焼結時にＴｉＢ２粒子間の反応を促進するための助剤を使用しないことを意味し、詳しくは、助剤を添加しないと、ＴｉＢ２粒子間の反応、例えば粒子と粒子を拡散等の反応により繋いだり、結合したりする反応が生じないか若しくは生じても遅くなるといわれている。例えば、助剤として、Ｎｉ、Ｆｅ、Ｗ、Ｚｒ、Ｎｉ−Ｚｒ＋ＷＣ、Ｃｏ等の様々な添加物が挙げられる。これら添加物を助剤として使用しないということである。
【００１７】
この場合、上記ＴｉＢ２粉末Ｗは、純度９９．９％以上、粉末の平均粒径が３００ｎｍ以下、最大粒子サイズ２μｍ以下であるとしている。その理由は、純度が９９．９％以上であれば成形体への不純物の影響を無視することができ、又、粉末の平均粒径が３００ｎｍを超えると焼結反応速度が遅くなり、結晶粒子も大きく成長し、結晶粒子の大きい成形体は機械強度が低くなるからであり、又、最大粒子サイズが２μｍを超えると成形体の機械強度が著しく低下することになるからである。
【００１８】
又、この場合、上記焼結条件は、焼結温度１，７００℃以上２，０００℃以下、焼結圧力２０ＭＰａ以上８０ＭＰａ以下であるとしている。その理由は、焼結温度が１，７００℃未満になると焼結反応の速度がかなり遅くなり、焼結の生産コストが高くなり、焼結温度が２,０００℃を超えるとグラファイトからなる焼結型Ｓの変形量が許容範囲を超えるおそれがあるからであり、又、焼結圧力が２０ＭＰａ未満になると焼結反応は生じても速度が遅くなり、焼結圧力が８０ＭＰａを超えるとグラファイトからなる焼結型Ｓの変形量が許容範囲を超えるおそれがあるからである。
【００１９】
又、この場合、上記焼結雰囲気は、真空雰囲気、例えば１０Ｐａ以下とされている。その理由は、真空雰囲気とすることにより、酸化反応を防ぐことができ、高品質の放電プラズマ焼結用型を作製することができるからである。尚、上記焼結雰囲気として、不活性ガス雰囲気とすることもあり、その理由は、アルゴンガスや窒素ガスなどの不活性ガス雰囲気とすることにより、酸化反応を防ぐことができ、高品質の放電プラズマ焼結用型を作製することができるからである。
【００２０】
この実施の形態例は上記構成であるから、図１、図２、図３の如く、グラファイトからなるダイＤの穴Ｄ１及びグラファイトからなるパンチＰ・Ｐにより構成されるグラファイト製の焼結型Ｓの空間に焼結材料としてのＴｉＢ２粉末Ｗを充填し、密閉構造のチャンバーＣ内に焼結型Ｓを配置し、加圧機構Ｋ、パルス電源ユニットＵ及び制御ユニットＧからなる通電加圧焼結機Ｔにより、上記焼結型Ｓ内に充填されたＴｉＢ２粉末ＷをパンチＰ・Ｐにより圧力を加えながらパルス電流を流して焼結材料としてのＴｉＢ２粉末Ｗ及び焼結型Ｓの自己発熱効果（ジュール発熱効果）により焼結する放電プラズマ焼結法により作製され、かつ、この焼結時にＴｉＢ２粒子間の反応を促進するための助剤を添加しないで、焼結して放電プラズマ焼結用型Ｍを作製することになるから、作製された放電プラズマ焼結用型Ｍにおいては、放電プラズマ焼結法により作製することにより短時間焼結が可能となり、焼結用型Ｍのコスト低減を図ることができ、例えば約２，０００℃程度の高温、約１００ＭＰａ程度の高圧の焼結条件でのプラズマ焼結用型として使用したとしても、焼結用型Ｍの変形がきわめて少なく、焼結用型Ｍの変形による成形体の寸法精度の低下を防ぐことができ、他の焼結に再利用することもでき、かつ、助剤を添加しないので、ＴｉＢ２の本質的な高硬度特性（約ＨＶ３０００）を生かすことができ、助剤添加がもたらすＴｉＢ２粒子の成長を促進したり、あるいは、ＴｉＢ２粒子の界面状態を不均一にするという悪影響を避けることができ、放電プラズマ焼結用型Ｍの機械的強度の低下を防ぐことができ、焼結温度１，７００℃、圧力２０ＭＰａの低温低圧の焼結条件下で作製された助剤無添加のＴｉＢ２成形体の相対密度は理論密度の９５％となり、焼結温度２,０００℃、圧力８０ＭＰａの高温高圧の焼結条件下で作製された助剤無添加のＴｉＢ２成形体の相対密度の平均は９９％となることが確認され、ここに、理論密度とは成形体中に全く空隙がないと仮定したときの密度をいい、結晶構造を用いて計算される。計算においては、結晶構造の大きさ及び結晶構造を構成するすべての原子の重量を利用して計算する。相対密度とは焼結後の成形体の密度をアルキメデス法などの密度測定方法によって測定した値を理論密度の割合として表すものであり、さらに、助剤添加がもたらす焼結型Ｓからの成形体の離型の悪化を防ぐこともでき、助剤による不純物拡散を回避することができ、ＴｉＢ２成形体からなる放電プラズマ焼結用型の品質を向上することができる。
【００２１】
この場合、上記ＴｉＢ２粉末Ｗは、純度９９．９％以上、粉末の平均粒径が３００ｎｍ以下、最大粒子サイズ２μｍ以下としているから、成形体への不純物の影響を無視することができ、機械強度の低下を避けることができ、又、この場合、上記焼結条件は、焼結温度１，７００℃以上２，０００℃以下、焼結圧力２０ＭＰａ以上８０ＭＰａ以下としているから、焼結の反応速度の低下を防いで生産コストの低減を図ることができ、高品質の放電プラズマ焼結用型Ｍを作製することができる。
【００２２】
又、この場合、上記焼結雰囲気は、真空雰囲気とされているから、酸化反応を防ぐことができ、高品質の放電プラズマ焼結用型Ｍを作製することができ、又、上記焼結雰囲気として、不活性ガス雰囲気とすることにより、同じく、酸化反応を防ぐことができ、高品質の放電プラズマ焼結用型Ｍを作製することができる。
【００２３】
この実施の形態例により作製された助剤無添加のＴｉＢ２成形体からなる放電プラズマ焼結用型Ｍは、図４のＸ線回折パターン図によれば、いずれのピークもＴｉＢ２結晶に同定していることが分かり、ここに、Ｘ線回折パターンの測定にあっては、放電プラズマ焼結法を用いて助剤無添加のＴｉＢ２バルクサンプルを作製し、そのバルクサンプルを粉砕して結晶相同定のためのＸ線回折用サンプルとし、株式会社リガク製のＵｌｔｉｍａＩＶのＸ線回折装置を用い、回折角度（２θ）を５°〜８５°範囲で測定を行った。その結果、ＴｉＢ２単一相であることが分かった。
【００２４】
又、図５のＴｉＢ２粒子サイズが１００μｍのＳＥＭによる組織写真によれば、組織が緻密化していることが分かり、又、図６の電気抵抗の温度依存性を示す図によれば、金属特性を示す素材であることがわかる。この電気抵抗の温度依存性の測定にあっては、放電プラズマ焼結法を用いて作製した助剤無添加のＴｉＢ２成形体を放電加工により長さ２０ｍｍ、幅５ｍｍ、厚み４ｍｍに切断してサンプルを得て、その後、四端子法によりサンプルの電流と電圧の関係の温度依存性を測定した。電流、電圧測定には、ＡＤＣＭＴ製６２４２直流電圧電流電源及びモニターを用い、各温度における電流、電圧のプロットからサンプルの電気抵抗を測定した。
【実施例】
【００２５】
【表２】
0006337254.tif 000003
【００２６】
[実施例１]
純度９９．９％、粉末の平均粒径が３００ｎｍのＴｉＢ２粉末Ｗを用い、ＴｉＢ２粉末Ｗを、放電プラズマ焼結法を用いて、焼結時にＴｉＢ２粒子間の反応を促進するための助剤を添加しないで、焼結した助剤無添加のＴｉＢ２成形体からなる放電プラズマ焼結用型Ｍを作製した。焼結後の型寸法は、ダイＭ１にあっては、外径５０ｍｍ、内径２０．０５ｍｍ、高さ４０ｍｍ、各パンチＭ２・Ｍ２にあっては、それぞれ外径２０．００ｍｍ、長さ２５．０５ｍｍである。焼結条件は、焼結温度２,０００℃、圧力４０ＭＰａ、焼結時間３０分及び焼結雰囲気は真空雰囲気である。作製した放電プラズマ焼結用型Ｍの相対密度は９８％であった。
【００２７】
[焼結例１]
この実施例１で作製した成形体を放電加工により仕上して放電プラズマ焼結用型Ｍを作製し、この焼結用型Ｍを用い、焼結用型Ｍ内に焼結材料を充填しない状態（ブランク焼結）で、真空雰囲気、温度１,９００℃、圧力２０ＭＰａ、焼結時間６０分の焼結条件で焼結テストを試みた。焼結前後の型寸法を測定し、焼結による焼結用型Ｍの変形量、例えば、焼結前後のパンチＭ２・Ｍ２直径の差、パンチＭ２・Ｍ２長さの差及びダイ内径の差を算出したところ、表２に示すように、放電プラズマ焼結用型Ｍの変形量は許容範囲内にあり、助剤無添加のＴｉＢ２成形体からなる放電プラズマ焼結用型Ｍの変形が殆どなかったことを確認した。
【００２８】
[比較例１]
グラファイト型を用い、グラファイト型内に焼結材料を充填しない状態（ブランク焼結）で、実施例１に記載した焼結条件と同じ焼結条件で焼結テストを試みた。焼結例１と同様に焼結前後の型寸法を測定し、焼結によるグラファイト型の変形量を算出したところ、表２に示すように、焼結によって、パンチ直径は０．３３０ｍｍ太くなり、パンチ長さは０．７９０ｍｍ短くなり、一方ダイ内径は０．３３５ｍｍ大きくなり、グラファイト型の変形量が許容範囲外であることを確認した。
【００２９】
[実施例２]
純度９９．９％、粉末の平均粒径１５０ｎｍのＴｉＢ２粉末Ｗを用い、ＴｉＢ２粉末Ｗを、放電プラズマ焼結法を用いて、焼結時にＴｉＢ２粒子間の反応を促進するための助剤を添加しないで、焼結した助剤無添加のＴｉＢ２成形体からなる放電プラズマ焼結用型Ｍを作製した。焼結後の型寸法は、ダイＭ１にあっては、外径５０ｍｍ、内径２０．０５ｍｍ、高さ４０ｍｍ、各パンチＭ２・Ｍ２にあっては、それぞれ外径２０．００ｍｍ、長さ２５．０５ｍｍである。焼結条件は、焼結温度１,９００℃、圧力４０ＭＰａ、焼結時間４５分及び焼結雰囲気は真空雰囲気である。作製した放電プラズマ焼結用型Ｍの相対密度は９６％であった。
【００３０】
［焼結例２］
この実施例２で作製した成形体からなる放電プラズマ焼結用型Ｍを用い、放電プラズマ焼結用型Ｍ内に焼結材料を充填しない状態（ブランク焼結）で、真空雰囲気、温度２,８００℃、圧力６０ＭＰａ、焼結時間６０分の焼結条件で焼結テストを試みた。上記焼結例１と同様に、焼結前後の型寸法を測定し、焼結による放電プラズマ焼結用型Ｍの変形量を算出したところ、表２に示すように、放電プラズマ焼結用型Ｍの変形量は許容範囲内にあり、助剤無添加のＴｉＢ２成形体からなる焼結用型Ｍの変形が殆どなかったことを確認した。図７は焼結中の焼結用型Ｍの変形量及び焼結温度の時間依存性を示し、焼結用型Ｍの全変形量（熱膨張による変形量と焼結による変形量との和）は放電プラズマ焼結機の電極の移動量により、マイクロメーター単位の精度で確認することができ、この全変形量から焼結のみによる変形を算出することができ、焼結前後の型寸法の測定数値及び図７により、助剤無添加のＴｉＢ２成形体からなる放電プラズマ焼結用型Ｍの変形が殆どなかったことを確認した。この焼結温度の測定には測定精度±２℃の株式会社チノー製のＩＲ−ＡＨＳ２放射温度計を用いた。焼結温度の測定位置は型表面である。変形量の測定については、一定加圧を掛けるため、下部電極ＰＤの位置は放電プラズマ焼結機に内蔵されているサーボモーターによって自動的に調整できるよう設計され、下部電極ＰＤの移動距離はサンプルの瞬時変形量（熱膨張による下方向の移動距離と収縮による上方の移動距離との和）に相当することになり、瞬時とはスキャンタイム１秒あたり１回の条件を示し、焼結のみによる変形量とは、電極の移動距離から型の熱膨張係数から算出される熱による型の膨張変形量を引いた後の変形量のこととした。
【００３１】
[比較例２]
グラファイト型を用い、グラファイト型内に焼結材料を充填しない状態（ブランク焼結）で、実施例２と同じ焼結条件で焼結テストを試みた。焼結例１と同様に焼結前後の型寸法を測定し、焼結によるグラファイト型の変形量を算出したところ、表２に示すように、焼結によって、パンチ直径は１．５３０ｍｍ太くなり、パンチ長さは３．３５０ｍｍ短くなり、一方ダイ内径は１．５３５ｍｍ大きくなり、グラファイト型の変形量は比較例１よりも大きくなり、許容範囲外であることを確認した。図８は焼結中のグラファイト型の変形量及び焼結温度の時間依存性を示し、グラファイト型の全変形量（熱膨張による変形量と焼結による変形量との和）から焼結のみによる変形量を算出することができ、図８に示すように焼結のみによるグラファイト型の変形量は大きいことを確認した。この焼結温度の測定にあたっては上記実施例１と同様な測定方法により行った。
[実施例３]
純度９９．９％、粉末の平均粒径１５０ｎｍのＴｉＢ２粉末Ｗを用い、ＴｉＢ２粉末Ｗを、放電プラズマ焼結法を用いて、焼結時にＴｉＢ２粒子間の反応を促進するための助剤を添加しないで、焼結した助剤無添加のＴｉＢ２成形体からなる放電プラズマ焼結用型Ｍを作製した。焼結後の型寸法は、ダイＭ１にあっては、外径５０ｍｍ、内径２０．０５ｍｍ、高さ４０ｍｍ、各パンチＭ２・Ｍ２にあっては、それぞれ外径２０．００ｍｍ、長さ２５．０５ｍｍである。焼結条件は、焼結温度１,７５０℃、圧力５０ＭＰａ、焼結時間６０分及び焼結雰囲気は真空雰囲気である。作製した放電プラズマ焼結用型Ｍの相対密度は９５％であった。
【００３２】
［焼結例３］
この実施例３で作製した成形体からなる放電プラズマ焼結用型Ｍを用い、放電プラズマ焼結用型Ｍ内に焼結材料としてのタングステン粉末を充填し、真空雰囲気、焼結温度２,２００℃、圧力４０ＭＰａ、焼結時間２０分の焼結条件で焼結テストを試みた。上記焼結例１及び焼結例２と同様に、焼結前後の型寸法を測定し、焼結による焼結用型Ｍの変形量を算出したところ、表２に示すように、焼結用型Ｍの変形が殆どなかったことを確認した。タングステン焼結体の相対密度は理論密度の９８％であった。
【００３３】
[比較例３]
グラファイト型を用い、グラファイト型内に焼結材料としてのタングステン粉末を充填し、実施例３と同じ焼結条件で焼結テストを試みた。上記焼結例１及び焼結例２と同様に焼結前後の型寸法を測定し、焼結によるグラファイト型の変形量を算出したところ、表２に示すように、焼結によって、パンチ直径は０．４６０ｍｍ太くなり、パンチ長さは１．０９２ｍｍ短くなり、一方ダイ内径は０．４７０ｍｍ大きくなり、グラファイト型の変形量は許容範囲外であることを確認した。図８は焼結中のグラファイト型の変形量及び焼結温度の時間依存性を示し、グラファイト型の全変形量（熱膨張による変形量と焼結による変形量との和）から焼結のみによる変形量を算出することができ、図８に示すように焼結のみによるグラファイト型の変形量は大きいことを確認した。タングステン焼結体の相対密度は９１％であった。焼結例３に用いた助剤無添加ＴｉＢ２型で焼結したタングステン焼結体の相対密度より低いことを確認した。これはグラファイト型が変形することによって、タングステン焼結体に十分な加圧を加えられないことによるものであるとされる。
【００３４】
尚、本発明は上記実施の形態例に限られるものではなく、放電プラズマ焼結用型ＭのダイＭ１やパンチＭ２・Ｍ２の形状等は適宜変更して設計されるものである。
【００３５】
以上の如く、所期の目的を充分達成することができる。
【符号の説明】
【００３６】
Ｗ    ＴｉＢ２粉末
Ｍ    放電プラズマ焼結用型
Ｍ１    ダイ
Ｍ２    パンチ
【図１】
0006337254.tif 000004
【図２】
0006337254.tif 000005
【図３】
0006337254.tif 000006
【図４】
0006337254.tif 000007
【図５】
0006337254.tif 000008
【図６】
0006337254.tif 000009
【図７】
0006337254.tif 000010
【図８】
0006337254.tif 000011